(57)【特許請求の範囲】
【請求項１】
伸縮性と撥水性を有する生地からなる水着であって、少なくとも一部に、体長方向にストライプ柄を含み、
前記ストライプ柄は凹部ストライプ部と凸部ストライプ部を含み、
前記凸部ストライプ部には独立した凹部柄を有することを特徴とする水着。
【請求項２】
前記凹部ストライプ部の底部より独立した凹部柄の底部の方が浅い請求項１に記載の水着。
【請求項３】
前記独立した凹部柄は矩形であり、対角線が体長方向に沿うよう配置されている請求項１又は２に記載の水着。
【請求項４】
前記独立した凹部柄は楕円形又は長円形であり、長軸が体長方向に沿うよう配置されている請求項１又は２に記載の水着。
【請求項５】
前記独立した凹部柄は、規則的に配置されている請求項１〜４のいずれかに記載の水着。
【請求項６】
前記凹部ストライプ部及び独立した凹部柄はエンボス柄である請求項１〜５のいずれかに記載の水着。
【請求項７】
前記独立した凹部柄の一つの面積は０．０５〜５ｍｍ2である請求項１〜６のいずれかに記載の水着。
【請求項８】
前記ストライプ柄と前記凸部ストライプ部内の独立した凹部柄は、水着の全面又は面積比で５０％以上に形成されている請求項１〜７のいずれかに記載の水着。
【請求項９】
前記凹部ストライプ部と凸部ストライプ部の幅は各３〜１５ｍｍである請求項１〜８のいずれかに記載の水着。
【請求項１０】
前記水着の生地は、合成繊維マルチフィラメント糸とスパンデックス繊維の交編によるタテ、ヨコ両方向にストレッチ性を有する編物である請求項１〜９のいずれかに記載の水着。
【請求項１１】
前記水着の生地は、スパンデックス繊維を合成繊維マルチフィラメント糸でカバーリングした複合糸を経糸及び緯糸に使用した織物である請求項１〜９のいずれかに記載の水着。
【請求項１２】
前記水着の生地はストレッチ性を有し、タテ及びヨコ方向共にＪＩＳ  Ｌ１０９６  Ａ法  カットストリップ法（１７．７Ｎ（１．８ｋｇ）荷重、５ｃｍ幅）で測定した伸長率が３０〜２５０％である請求項１〜１１のいずれかに記載の水着。
【請求項１３】
前記水着は競泳用水着であり、人体より約１０％から４０％小さいパターンで作製されている請求項１〜１２のいずれかに記載の水着。
【発明の詳細な説明】
【技術分野】
【０００１】
本発明は、水泳用水着に関する。さらに好ましくは競泳用水着に関する。
【背景技術】
【０００２】
水着やキャップに求められる一つの機能は、競泳時に生ずる水着の水中での表面摩擦抵抗をいかに削減するかにある。従来から様々な水着が提案されてきており、特許文献１にはエンボス加工によりストライプ柄とした水着が提案されている。本出願人は特許文献２〜４において、エンボス加工によるストライプ柄と撥水部分と非撥水部分を体長方向にストライプ状に配置した水着を提案している。
【先行技術文献】
【特許文献】
【０００３】
【特許文献１】特開２００２−２１２８１１号公報
【特許文献２】特開２０００−２２６７０９号公報
【特許文献３】特開２０００−３１４０１５号公報
【特許文献４】特開２００６−３４８３９８号公報
【発明の概要】
【発明が解決しようとする課題】
【０００４】
しかし、前記従来の水着は表面摩擦抵抗が高いという問題があり、さらなる改良が求められていた。
【０００５】
本発明は、前記従来の問題を解決するため、表面摩擦抵抗が低い水着を提供する。
【課題を解決するための手段】
【０００６】
本発明の水着は、伸縮性と撥水性を有する生地からなる水着であって、少なくとも一部に、体長方向にストライプ柄を含み、前記ストライプ柄は凹部ストライプ部と凸部ストライプ部を含み、前記凸部ストライプ部には独立した凹部柄を有することを特徴とする。
【発明の効果】
【０００７】
本発明の水着は、体長方向にストライプ柄を含み、撥水処理されており、前記ストライプ柄は凹部ストライプ部と凸部ストライプ部を含み、前記凸部ストライプ部には独立した凹部柄を有することにより、表面摩擦抵抗が低い水着を提供できる。
【図面の簡単な説明】
【０００８】
【図１】図１は本発明の一実施態様の水着生地の模式的平面図である。
【図２】図２Ａは図１の水着生地の拡大平面図、図２Ｂは菱形の角を円形に縁取りした場合の図２Ａの凹部柄の拡大図である。
【図３】図３は図２の水着生地のＩ−Ｉ線断面図である。
【図４】図４は同水着の模式的平面図である。
【図５】図５は同水着の模式的裏面図である。
【図６】図６Ａは本発明のさらに別の実施形態における水着の模式的正面図、図６Ｂは同水着の模式的裏面図である。
【図７】図７Ａは本発明の一実施形態における水中の摩擦抵抗を測定するために使用する円筒状基体の側面図、図７Ｂは同Ｉ−Ｉ線の断面図である。
【図８】図８は同、水中で円筒状基体が落下する時間を測定する装置を示す説明図である。
【図９】図９は同、水中の所定距離を円筒状基体が落下する時間を測定する方法及び装置を示す説明図である。
【図１０】図１０Ａは同、円筒状基体を展開したときの斜視図、図１０Ｂは同平面図である。
【発明を実施するための形態】
【０００９】
本発明の水着は、体長方向にストライプ柄を含み、撥水処理されている生地を縫製して水着としたものである。この生地のストライプ柄は凹部ストライプ部と凸部ストライプ部を含み、前記凸部ストライプ部には独立した凹部柄を形成することにより、表面摩擦抵抗を低くできる。すなわち、凸部ストライプ部は生地組織のままであるが、ここに微小な独立した凹部柄を形成すると、表面摩擦抵抗は低くなる。独立した凹部柄は円、楕円、長円、菱形、正方形等がある。独立した凹部柄の一つの面積は０．０５〜５ｍｍ2が好ましく、さらに好ましくは０．１〜４ｍｍ2である。前記ストライプ柄と前記凸部ストライプ部内の独立した凹部柄は、水着の全面に形成されているのが好ましいが、一部に形成されていても良い。一部に形成されている場合は、面積比で５０％以上が好ましく、さらに好ましくは７０％以上であり、より好ましくは９０％以上である。
【００１０】
凹部ストライプ部と凸部ストライプ部の幅は各３〜１５ｍｍが好ましく、より好ましくは各５〜１２ｍｍである。この範囲であれば表面摩擦抵抗は低くなる。凹部ストライプ部と凸部ストライプ部の幅は同一でも異なっていても良いが、凹部ストライプ部の幅の方が狭いほうが好ましい。また、前記凹部ストライプ部の底部より独立した凹部柄の底部の方が浅いのが好ましい。これにより、表面摩擦抵抗をより低くできる。
【００１１】
前記独立した凹部柄は矩形であり、対角線が体長方向に沿うよう配置されているのが好ましい。矩形は菱形が好ましい。とくに細長い菱形（ダイヤ柄）を体長方向に沿って配置するのが好ましい。菱形の角は円形に縁取りするのが好ましい。これにより、表面摩擦抵抗をより低くできる。また前記独立した凹部柄は楕円形又は長円形であり、長軸が体長方向に沿うよう配置されていても良い。これにより、表面摩擦抵抗をより低くできる。
【００１２】
前記独立した凹部柄は、規則的に配置されているのが好ましい。これにより乱流の発生を防止し表面摩擦抵抗をより低くできる。また前記凹部ストライプ部及び独立した凹部柄はエンボス加工により形成されているのが好ましい。エンボス加工により、正確なパターンが付与できる。
【００１３】
本発明において生地は織物でも編物でもよい。一例として、合成繊維マルチフィラメント糸とスパンデックス繊維の交編によるタテ、ヨコ両方向にストレッチ性を有する編物がある。また、この編物形態としては、丸編地であるシングル丸編地、ダブル丸編地、経編地である、トリコット地、ラッセル地のいずれも用いることができるが、動きやすさに影響するストレッチ性、生地薄さ等の観点からトリコット地がより好ましい。
より強いサポート力が求められる場合は、素材形態としてはスパンデックス繊維を合成繊維マルチフィラメント糸でカバーリングした複合糸を経糸、緯糸に使用した織物がより好ましい。
【００１４】
スパンデックス繊維の繊度は、２２ｄｅｃｉｔｅｘ以上１５６ｄｅｃｉｔｅｘ以下が好ましい。また使用するスパンデックス繊維は公知のものでよく、例えば旭化成繊維株式会社の“ロイカ”や東レ・オペロンテックス株式会社の“ライクラ”等を使用できる。スパンデックス繊維の種類により、応力が異なることから、適宜使用領域により選択することが好ましい。ただし水着の場合は、プールでの使用が前提となるため、好ましくは“ロイカＳＰ”や“ライクラ１７６Ｂ”、“ライクラ２５４Ｂ”、“ライクラ−９０９Ｂ”等耐塩素性に優れたスパンデックス繊維を用いることが好ましい。
【００１５】
合成繊維マルチフィラメント糸にはポリアミド系繊維や、ポリエステル系繊維等の合成繊維が強度や加工性の面から好ましい。合成繊維の繊維形態および断面形状は特に制限はないが、高いストレッチ性生地とするためには、周知の手法により仮より加工を施し、捲縮を付与しておくことが好ましく、表面平滑な生地とするためには、ストレートな生糸を使用することが好ましい。
【００１６】
前記ストレッチ生地は、タテ及びヨコ方向共にＪＩＳ  Ｌ１０９６  Ａ法  カットストリップ法（１７．７Ｎ（１．８ｋｇ）荷重、５ｃｍ幅）で測定した伸長率が３０〜２５０％であることが好ましく、さらに好ましくは６０〜１８０％である。ストレッチ性が前記の範囲であれば、適度な伸縮性があり、着用し易く、水着を含むスポーツ衣料にとって好適である。
【００１７】
前記ストレッチ生地は、織物の場合は平織物、綾織物等が好ましく、編物はトリコット編、ラッセル編等が好ましい。前記のストレッチ生地は水着の一部に使用しても良いし、全部に使用することもできる。
【００１８】
競泳水着は人体より約１０％から４０％小さいパターンで作製するのが好ましい。このように作成すると人体にぴったり着用できる。
【００１９】
以下図面を用いて説明する。以下の図面において、同一符号は同一物を示す。図１は本発明の一実施態様の水着生地１の模式的平面図である。この水着生地１は体長方向（身丈方向）５に沿ったストライプ柄を含み、前記ストライプ柄は凹部ストライプ部２と凸部ストライプ部３を含み、前記凸部ストライプ部３には独立した凹部柄４が形成されている。図２Ａは図１の水着生地の拡大平面図である。凹部柄４はダイヤ柄が体長方向（身丈方向）５に沿って形成されている。図２Ｂは菱形の角を円形に縁取りした場合の図２Ａの凹部柄の拡大図である。
【００２０】
図３は図２の水着生地のＩ−Ｉ線断面図である。この例においては、凹部ストライプ部２の底部より独立した凹部柄４の底部の方が浅い。
【００２１】
図４は本発明の一実施形態における女性用水着の模式的正面図であり、図５は同水着の模式的裏面図である。この水着２０は、凹部ストライプ部と凸部ストライプ部からなるストライプ柄２１（凸部ストライプ部内の独立した凹部柄の図示省略）からなる。
【００２２】
図６Ａは本発明のさらに別の実施形態における男性用水着の模式的正面図、図６Ｂは同水着の模式的裏面図である。この水着２２は、凹部ストライプ部と凸部ストライプ部からなるストライプ柄２３（凸部ストライプ部内の独立した凹部柄の図示省略）からなる。
【実施例】
【００２３】
以下実施例により本発明を具体的に説明する。なお本発明は下記の実施例に限定されるものではない。
【００２４】
＜伸長率＞
ＪＩＳ  Ｌ１０９６  Ａ法  カットストリップ法に従って測定した。試験片の幅５ｃｍ、つかみ間隔２０ｃｍとした。初荷重は試験片の幅で１ｍの長さにかかる重力に相当する荷重とした。引張速度２０ｃｍ／ｍｉｎとした。１７．７Ｎ（１．８ｋｇ）荷重時の伸長率（％）を測定した。伸長率はストレッチ性を示す。
【００２５】
＜水中の摩擦抵抗＞
図７〜９に示す測定方法及び装置を使用した。図７Ａはこの測定に使用する円筒状基体（モデル）の側面図、図７Ｂは図７ＡのＩ−Ｉ線断面図である。この円筒状基体（モデル）３１の先端３３は球面状であり、後端３４は先細り状である。円筒部３２には水着の生地サンプル３９を取り付ける。取り付けは円筒部３２に生地サンプル３９を巻き付け、円筒状治具３８ａ，３８ｂで押さえ、先端部３３と後端部３４を挿入する。円筒部３２に取り付ける生地サンプル３９の面積は約０．０１６ｍｍ2である。円筒部３２の下部には、おもり３５を挿入する。また円筒状基体（モデル）３１の軸部には中空部（パイプ）３６を入れておき、ここに図８〜９に示すようにワイヤ３７を挿入する。円筒状基体（モデル）３１の水中における重さは水着生地を取り付けた状態で０．３Ｎ、体積は１．２×１０-3ｍ3とした。全体は樹脂製である。中空部３６は直径２．３ｍｍとした。モデル３１は直径３０ｍｍ，長さ３００ｍｍで、生地を装着する部分が２００ｍｍであった。質量は、装着した生地サンプルを含めて８８ｇになるようにし、生地およびモデルの浮力を考慮し基体の内部に錘を装着して、水中での重さが０．３Ｎとなるよう統一した。
【００２６】
図８は水中で円筒状基体が落下する時間を測定する装置４０を示す説明図である。アクリル樹脂製等の透明な水槽４１に水４２を入れておく。水槽４１の裏側には遮蔽シート４３を貼り付け、後側にはランプ４４を配置し、前面にはハイスピードカメラ４５を配置する。水槽１１は透明なアクリル樹脂製であり、高さ（Ｈ）１．７ｍ、幅（Ｌ）と奥行きはそれぞれ０．２２ｍとし、ハイスピードカメラ１５は水槽から４．２５ｍ離した位置であって床面からの高さ０．８５ｍに配置した。ハイスピードカメラ１５の撮影速度は１９００ｆｐｓとした。この状態で水槽の上から円筒状基体（モデル）３１を静かに落下させる。円筒状基体（モデル）３１はワイヤ３７に沿って落下する。
【００２７】
図９は同、水中の所定距離を円筒状基体が落下する時間を測定する方法及び装置を示す説明図である。まず円筒状基体（モデル）３１の後端が水面に位置するように配置させ、先端４６から２００ｍｍ下方にレーザ点４７と、その１００ｍｍ下方を第１測定ポイント４８とし、その１００ｍｍ下方に第２測定ポイント４９としておく。レーザ点４７は図８に示す遮蔽シート４３に穴をあけておく。このような状態で円筒状基体（モデル）３１を静かに落下させ、その先端４６がレーザ点４７を通過したときにハイスピードカメラの高速撮影をオンとし、第１測定ポイント４８から第２測定ポイント４９まで落下する時間を測定する。１試料当たり１０回計測してその平均値を用いる。次の計算式（数１）から加速度を求める。
【００２８】
【数１】
0006012817.tif 000002
ｕ1＝ｋ1／ｔ1
ｕ2＝ｋ2／ｔ2
Δｔ＝ｔ2
（但し、ｋ1は図９のレーザ点４７から第１測定ポイント４８までの落下距離（ｍｍ）、ｔ1は図９のレーザ点４７から第１測定ポイント４８までの通過時間（秒）、ｋ2 は第１測定ポイント４８から第２測定ポイント４９までの落下距離（ｍｍ）、ｔ2は第１測定ポイント４８から第２測定ポイント４９までの通過時間（秒）、本例の場合ｋ1は１００ｍｍ、ｋ2は２００ｍｍとした。）
【００２９】
水中における水着生地の摩擦抵抗係数Ｃfは下記式（数２）（数３）により算出する。摩擦抵抗係数Ｃfの計測精度は０．００１の値まで出すことができる。
【００３０】
【数２】
0006012817.tif 000003
【００３１】
【数３】
0006012817.tif 000004
但し、Ｗは重力でＷ＝ｍｇ（ｍは円筒状基体の質量（ｋｇ），ｇは重力加速度（ｍ／ｓ2））、Ｂは浮力でＢ＝ρwｇＶ（ρwは水の密度（ｋｇ／ｍ3），Ｖは円筒状基体の体積（ｍ3））、Ｄは抵抗でＤ＝Ｃf×（１／２）×ρｕ2Ａ（ρは水の密度，ｕは落下速度，Ａは水着生地の表面積）
【００３２】
図１０Ａは前記円筒状基体を展開したときの斜視図、図１０Ｂは同平面図である。生地サンプルを取り付けるには、円筒部３２に生地を巻き付け、円筒状治具３８ａ，３８ｂで押さえ、先端部３３と後端部３４を挿入する。
【００３３】
（実施例１）
＜糸使い＞
ポリエステルマルチフィラメント生糸（４４ｄｅｃｉｔｅｘ）、とスパンデックス繊維（“ライクラ２５４Ｂ”  ４４ｄｅｃｉｔｅｘ）を使用した。
＜編物＞
３２ゲージのトリコット編機を使用してハーフトリコット組織の編物を編成した。この編物を染色し、撥水処理した。撥水処理は公知のフッ素系撥水処理剤を使用して編み物に固着させた。次いでエンボス加工した。エンボス加工はロール温度２２０℃、線圧５５００ｋｇｆ、ロール速度６〜１０ｍ／ｍｉｎ程度とした。この編物は単位面積当たりの質量（目付）２３０ｇ／ｍ2であった。この編物を図７〜９の測定装置で測定した摩擦抵抗値は０．０７８であった。図２における各寸法は次のとおりであった。
凹部ストライプ部と凸部ストライプ部の合計長さａ１：１６ｍｍ
凹部ストライプ部２の幅ａ２：７ｍｍ
凸部ストライプ部３の幅ａ３：９ｍｍ
凸部ストライプ部３の両端から凹部ダイヤ柄４の端までの長さａ４，ａ６：各１ｍｍ
凹部ダイヤ柄４の幅ａ５：１ｍｍ
凹部ダイヤ柄４の長さａ７：１．１４ｍｍ
凹部ダイヤ柄４の体長方向の間隔ａ８：２．３ｍｍ
凹部ストライプ部２の深さ：約０．０５ｍｍ
凹部ダイヤ柄４の深さ：約０．０３ｍｍ
編物の厚さ：０．６０ｍｍ
この編物の伸長率はタテ方向（体長方向）１３４％，ヨコ方向  １２３％であった。
＜水着＞
得られた編物を用いて図４〜６に示す競泳用水着を縫製した。この水着を着用試験したところ、ストレッチ性が高く着用し易く、人体の肌への密着性も良く、水流抵抗も低く感じられ、競泳に適した水着であることが確認できた。
【００３４】
（実施例２）
＜糸使い＞
被覆糸：ナイロンフィラメント生糸（繊度３３ｄｅｃｉｔｅｘ、フィラメント本数１０本）、芯糸：“ライクラ１７６Ｂ”（繊度４４ｄｅｃｉｔｅｘ）、シングルカバーリングヤーン（ＳＣＹ）を使用した。
＜織物＞
上記の糸を使い、ストレッチ織物を作成した。レピア織機を使用し、タテ密度：１８０本／２．５４ｃｍ、ヨコ密度：１７８本／２．５４ｃｍ、単位面積当たりの重量（目付）１３５ｇ／ｍ2、同厚さ０．２８ｍｍであった。織組織は平織とした。この織物を実施例１と同様に撥水加工し、エンボス加工した。この織物の伸長率は経糸方向５６．２％，緯糸方向５１．９％、であった。また摩擦抵抗係数は０．０７７であった。得られた編物を用いて図４〜６に示す競泳用水着を縫製した。この水着を着用試験したところ、ストレッチ性が高く着用し易く、人体の肌への密着性も良く、水流抵抗も低く感じられ、競泳に適した水着であることが確認できた。
【００３５】
（比較例１）
凹部ダイヤ柄４を作成しない以外は実施例１と同様に編物を作成した。得られた編物の摩擦抵抗係数は０．０８１であった。得られた編物を用いて図４〜６に示す競泳用水着を縫製した。この水着を着用試験したところ、実施例１と比較して水流抵抗は高く感じられた。
【００３６】
（比較例２）
凹部ダイヤ柄４を作成しない以外は実施例２と同様に織物を作成した。得られた織物の摩擦抵抗係数は０．０７９であった。得られた編物を用いて図４〜６に示す競泳用水着を縫製した。この水着を着用試験したところ、実施例２と比較して水流抵抗は高く感じられた。
【産業上の利用可能性】
【００３７】
本発明の水着用生地は、水着以外にもマラソンやトレイルラン用のタイツ、スパッツ、シャツ、スケートウエア、スキーウエア、ジャンプスーツ、レオタード、サッカーウエア、野球ユニフォーム、登山用ウエアなどの各種スポーツウエアや、スポーツインナー、サポート機能を持つ肌着などの衣料やサポーターを好ましい用途として例示することができる。
【符号の説明】
【００３８】
１  水着生地
２  凹部ストライプ部
３  凸部ストライプ部
４  独立した凹部柄
５  体長方向（身丈方向）
２０，２２  水着
２１，２３  ストライプ柄
３１  円筒状基体（モデル）
３２  水着生地
３３，４６  モデルの先端
３４  モデルの後端
４０  摩擦抵抗測定装置
４１  水槽
４２  水
４３  遮蔽シート
４４  ランプ
４５  ハイスピードカメラ
４７  レーザ点
４８  第１測定ポイント
４９  第２測定ポイント
【要約】
【課題】表面摩擦抵抗が低い水着を提供する。
【解決手段】伸縮性を有する撥水処理されている生地からなる水着（１）であって、少なくとも一部に、体長方向にストライプ柄を含み、ストライプ柄は凹部ストライプ部（２）と凸部ストライプ部（３）を含み、凸部ストライプ部（３）には独立した凹部柄（４）を有する。凹部ストライプ部（２）の底部より独立した凹部柄（４）の底部の方が浅いのが好ましい。独立した凹部柄（４）は矩形であり対角線が体長方向に沿うよう配置されているか又は独立した凹部柄（４）は楕円形又は長円形であり長軸が体長方向に沿うよう配置されているのが好ましい。凹部ストライプ部（２）及び独立した凹部柄（４）はエンボス加工により形成されているのが好ましい。
【選択図】図１【図３】
0006012817.tif 000005
【図４】
0006012817.tif 000006
【図５】
0006012817.tif 000007
【図６】
0006012817.tif 000008
【図７】
0006012817.tif 000009
【図８】
0006012817.tif 000010
【図９】
0006012817.tif 000011
【図１０】
0006012817.tif 000012
【図１】
0006012817.tif 000013
【図２】
0006012817.tif 000014